(57)【要約】【課題】インクジェット装置による基板上へのスペーサ粒子の配置を精度良く行うことができ、表示品質に優れる液晶表示装置を得ることができるスペーサ粒子分散液を提供する。また、本発明は、該スペーサ粒子分散液を用いてなる液晶表示装置を提供する。【解決手段】インクジェット装置を用いて、スペーサ粒子を基板上の任意の位置に配置するためのスペーサ粒子分散液であって、スペーサ粒子と溶剤とを含有し、前記スペーサ粒子は、基材粒子と前記基材粒子の表面に形成された表面処理層とからなり、前記表面処理層は、親水性官能基を有する重合性単量体を９０重量％以上含有する単量体組成物を重合してなる重合体からなり、前記親水性官能基を有する重合性単量体は、ポリアルコキシ基を有する重合性単量体を１０〜８５重量％含有するスペーサ粒子分散液。【選択図】なし【特許請求の範囲】
【請求項１】
インクジェット装置を用いて、スペーサ粒子を基板上の任意の位置に配置するためのスペーサ粒子分散液であって、
スペーサ粒子と溶剤とを含有し、
前記スペーサ粒子は、基材粒子と前記基材粒子の表面に形成された表面処理層とからなり、
前記表面処理層は、親水性官能基を有する重合性単量体を９０重量％以上含有する単量体組成物を重合してなる重合体からなり、
前記親水性官能基を有する重合性単量体は、ポリアルコキシ基を有する重合性単量体を１０〜８５重量％含有する
ことを特徴とするスペーサ粒子分散液。
【請求項２】
親水性官能基を有する重合性単量体は、カルボキシル基を有する重合性単量体を含有することを特徴とする請求項１記載のスペーサ粒子分散液。
【請求項３】
基材粒子の表面処理層は、親水性官能基を有する重合性単量体のみからなる単量体組成物を重合してなる重合体からなることを特徴とする請求項１記載のスペーサ粒子分散液。
【請求項４】
溶剤は、沸点が１５０℃以上の溶剤、水、及び、沸点が１５０℃未満の溶剤を含有し、前記沸点が１５０℃以上の溶剤の含有量が３０〜９６重量％であり、かつ、前記水及び前記沸点が１５０℃未満の溶剤の含有量の合計が４〜７０重量％であることを特徴とする請求項１、２又は３記載のスペーサ粒子分散液。
【請求項５】
請求項１、２、３又は４記載のスペーサ粒子分散液を用いてなることを特徴とする液晶表示装置。
【発明の詳細な説明】
【技術分野】
【０００１】
本発明は、インクジェット装置による基板上へのスペーサ粒子の配置を精度良く行うことができ、表示品質に優れる液晶表示装置を得ることができるスペーサ粒子分散液に関する。また、本発明は、該スペーサ粒子分散液を用いてなる液晶表示装置に関する。
【背景技術】
【０００２】
液晶表示装置は、現在、パソコン、携帯電子機器等に広く用いられている。この液晶表示装置は、一般に、カラーフィルタ、ブラックマトリクス、線状透明電極、及び、配向膜等が形成された２枚の基板に液晶を挟持させてなる構造を有する。ここで、２枚の基板の間隔を規制し、適正な液晶層の厚みを維持しているのがスペーサ粒子である。
【０００３】
従来の液晶表示装置の製造方法において、スペーサ粒子を配置する方法は、イソプロパノール等の溶剤を用いてスペーサ粒子を基板上に散布する湿式散布法や、溶剤を使用せずに空気の圧力を利用してスペーサ粒子を基板上に散布する乾式散布法等が用いられていた。
しかしながら、このような方法では、画素電極が形成された基板上にスペーサ粒子がランダムかつ均一に散布するため、画素電極上、すなわち、液晶表示装置の表示部（画素領域）にスペーサ粒子が配置されやすかった。
一般的なスペーサ粒子は、合成樹脂やガラス等からなるため、スペーサ粒子が画素電極上に配置されると、偏光が乱されて偏光性を失うという現象、いわゆる消偏現象が生じて、スペーサ粒子部分が光漏れを起こすという問題が発生することがあった。また、スペーサ粒子表面において液晶の配向が乱れることにより、光抜けが起こりコントラストや色調が低下して表示品質が悪化するという問題が発生することがあった。
更に、ＴＦＴ液晶表示装置においては、基板上にＴＦＴ素子が配置されているが、このＴＦＴ素子上にスペーサ粒子が配置されたときに、基板に圧力が加わると、素子が破損することがあった。
【０００４】
スペーサ粒子のランダム散布に伴う問題点を解決するために、スペーサ粒子を非画素領域に配置する種々の試みがなされている。
スペーサ粒子を非画素領域、すなわち特定の位置のみに配置する方法として、例えば、特許文献１には、スペーサ粒子を配置させる部分にマスクの開口部を合致させた後、マスクを通してスペーサ粒子を散布する方法が開示されている。また、例えば、特許文献２には、感光体に静電的にスペーサ粒子を吸着させた後、透明基板にスペーサ粒子を転写する方法が開示されている。更に、特許文献３には、基板上の画素電極に電圧を印加し、帯電させたスペーサ粒子を散布することで、静電的斥力によってスペーサ粒子を特定の位置に配置する液晶表示装置の製造方法が開示されている。
【０００５】
しかしながら、特許文献１、２に記載の方法では、基板表面にマスクや感光体を直接接触させるために、基板表面に形成されている配向膜が損傷することがあり、液晶表示装置の画質が低下することがあった。一方、特許文献３に記載の方法では、スペーサ粒子の配置パターンに従って電極を構成する必要があるため、任意の位置にスペーサ粒子を配置することが困難であった。
【０００６】
他方、特許文献４には、インクジェット装置を用いて、スペーサ粒子を基板上に配置する方法が示されている。この方法では、基板上にマスクや感光体を直接接触させることがないため、基板表面に形成されている配向膜が損傷することなく、特定の位置に特定のパターンでスペーサ粒子を配置できるので有効な方法であるといえる。
【特許文献１】特開平４−１９８９１９号公報
【特許文献２】特開平６−２５８６４７号公報
【特許文献３】特開平１０−３３９８７８号公報
【特許文献４】特開昭５７−５８１２４号公報
【発明の開示】
【発明が解決しようとする課題】
【０００７】
本発明は、インクジェット装置による基板上へのスペーサ粒子の配置を精度良く行うことができ、表示品質に優れる液晶表示装置を得ることができるスペーサ粒子分散液を提供することを目的とする。また、本発明は、該スペーサ粒子分散液を用いてなる液晶表示装置を提供することを目的とする。
【課題を解決するための手段】
【０００８】
本発明は、インクジェット装置を用いて、スペーサ粒子を基板上の任意の位置に配置するためのスペーサ粒子分散液であって、スペーサ粒子と溶剤とを含有し、上記スペーサ粒子は、基材粒子と上記基材粒子の表面に形成された表面処理層とからなり、上記表面処理層は、親水性官能基を有する重合性単量体を９０重量％以上含有する単量体組成物を重合してなる重合体からなり、上記親水性官能基を有する重合性単量体は、ポリアルコキシ基を有する重合性単量体を１０〜８５重量％含有するスペーサ粒子分散液である。
以下に本発明を詳述する。
【０００９】
インクジェット装置を用いてスペーサ粒子を基板上に配置する方法では、スペーサ粒子と該スペーサ粒子を分散させる分散溶剤とを含有するスペーサ粒子分散液をインクジェット装置内に充填し、ノズルからスペーサ粒子分散液の液滴を基板に向けて吐出している。しかしながら、従来のスペーサ粒子分散液は、インクジェット装置を用いてスペーサ粒子分散液を吐出した際に、飛行曲がりが生じて所定の位置に液滴を着弾させることができなくなるという問題があった。
インクジェット装置のノズルから吐出されたスペーサ粒子分散液の液滴は尾を引きながら飛行する。本発明者は、吐出されたスペーサ粒子分散液の液滴の飛行状態を更に詳しく観察することで、吐出された液滴の尾が飛行中にスペーサ粒子によって切断されていることを発見し、飛行曲がりが生じる主な原因が、尾が切断されることによって吐出液滴が単一の液滴とならなくなることであることを見出した。
更に本発明者は、スペーサ粒子と溶剤とを含有するスペーサ粒子分散液において、スペーサ粒子の基材粒子の表面に、親水性官能基を有する重合性単量体を９０重量％以上含有する単量体組成物を重合してなる重合体からなる表面処理層を形成させ、上記親水性官能基を有する重合性単量体のうち１０〜８５重量％を、ポリアルコキシ基を有する重合性単量体とすることにより、インクジェット装置による基板上へのスペーサ粒子の配置を精度良く行うことができ、表示品質に優れる液晶表示装置を得ることができるスペーサ粒子分散液を得ることができるということを見出し、本発明を完成させるに至った。
【００１０】
本発明のスペーサ粒子分散液は、スペーサ粒子と溶剤とを含有する。
上記スペーサ粒子は、基材粒子と上記基材粒子の表面に形成された表面処理層からなる。
上記基材粒子は特に限定されず、無機系微粒子であってもよいし、有機系微粒子であってもよい。
【００１１】
上記無機系微粒子は特に限定されず、例えば、シリカ微粒子等が挙げられる。
上記有機系微粒子は特に限定されないが、強度等を適切な範囲に調整することができることから、単官能単量体と多官能単量体との共重合体が好適である。
【００１２】
上記単官能単量体は特に限定されず、例えば、スチレン誘導体、ビニルエステル類、不飽和ニトリル類、（メタ）アクリル酸エステル誘導体等が挙げられる。
上記スチレン誘導体は特に限定されず、例えば、スチレン、α−メチルスチレン、ｐ−メチルスチレン、ｐ−クロロスチレン、クロロメチルスチレン等が挙げられる。
上記ビニルエステル類は特に限定されず、例えば、塩化ビニル、酢酸ビニル、プロピオン酸ビニル等が挙げられる。
上記不飽和ニトリル類は特に限定されず、例えば、アクリロニトリル等が挙げられる。
上記（メタ）アクリル酸エステル誘導体は特に限定されず、例えば、（メタ）アクリル酸メチル、（メタ）アクリル酸エチル、（メタ）アクリル酸ブチル、（メタ）アクリル酸２−エチルヘキシル、（メタ）アクリル酸ステアリル、エチレングリコール（メタ）アクリレート、トリフルオロエチル（メタ）アクリレート、ペンタフルオロプロピル（メタ）アクリレート、シクロヘキシル（メタ）アクリレート等が挙げられる。
これら単官能単量体は単独で用いられてもよいし、２種以上が併用されてもよい。
【００１３】
上記多官能単量体は特に限定されず、例えば、ジビニルベンゼン、１，６−ヘキサンジオールジ（メタ）アクリレート、トリメチロールプロパントリ（メタ）アクリレート、テトラメチロールメタントリ（メタ）アクリレート、テトラメチロールプロパンテトラ（メタ）アクリレート、ジアリルフタレート及びその異性体、トリアリルイソシアヌレート及びその誘導体、トリメチロールプロパントリ（メタ）アクリレート及びその誘導体、ペンタエリスリトールトリ（メタ）アクリレート、ペンタエリスリトールテトラ（メタ）アクリレート、ジペンタエリスリトールヘキサ（メタ）アクリレート、ポリエチレングリコールジ（メタ）アクリレート、ポリプロピレングリコールジ（メタ）アクリレート、ポリテトラメチレングリコールジ（メタ）アクリレート、ネオペンチルグリコールジ（メタ）アクリレート、１，３−ブチレングリコールジ（メタ）アクリレート、２，２−ビス［４−（メタクリロキシポリエトキシ）フェニル］プロパンジ（メタ）アクリレート、２，２−水添ビス［４−（アクリロキシポリエトキシ）フェニル］プロパンジ（メタ）アクリレート、２，２−ビス［４−（アクリロキシエトキシポリプロポキシ）フェニル］プロパンジ（メタ）アクリレート等が挙げられる。
これら多官能単量体は単独で用いられてもよいし、２種以上が併用されてもよい。
【００１４】
また、上記単官能単量体又は多官能単量体は、後述する親水性官能基を有する重合性単量体であってもよい。
【００１５】
上記有機系微粒子を製造する方法は特に限定されず、例えば、懸濁重合法、シード重合法、分散重合法等の各種重合法が挙げられる。
上記懸濁重合法は、得られる粒子の粒径分布が比較的広く多分散の粒子が得られるため、スペーサ粒子として利用する場合には分級操作を行って、所望の粒径や粒径分布を有する多品種の粒子を得る際に好適に用いられる。一方、シード重合法、分散重合法は、分級工程を経ることなく単分散粒子が得られるので、特定の粒径の粒子を大量に製造する際に好適である。
【００１６】
上記懸濁重合法、シード重合法、分散重合法等において用いられる重合開始剤は特に限定されず、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイド等の有機過酸化物、アゾビスイソブチロニトリル、アゾビスシクロヘキサカルボニトリル、アゾビス（２，４−ジメチルバレロニトリル）等のアゾ系化合物等が挙げられる。
【００１７】
また、上記有機系微粒子は、ミクロパール（積水化学工業社製）等も好適に用いられる。
【００１８】
上記表面処理層は、親水性官能基を有する重合性単量体を９０重量％以上含有する単量体組成物を重合してなる重合体を含有する。
【００１９】
上記親水性官能基を有する重合性単量体は特に限定されず、例えば、水酸基を有する単量体、アクリル酸、アクリル酸のα−又はβ−アルキル誘導体、不飽和ジカルボン酸、不飽和ジカルボン酸のモノ２−（メタ）アクリロイルオキシエチルエステル誘導体等のカルボキシル基を有する単量体、スルホニル基を有する単量体、ホスフォニル基を有する単量体、アミノ基を有する化合物、アミド基を有する単量体、エーテル基を有する単量体等が挙げられる。
【００２０】
上記水酸基を有する単量体は特に限定されず、例えば、２−ヒドロキシエチル（メタ）アクリレート、１，４−ヒドロキシブチル（メタ）アクリレート、（ポリ）カプロラクトン変性ヒドロキシエチル（メタ）アクリレート、アリルアルコール、グリセリンモノアリルエーテル等が挙げられる。
上記アクリル酸は特に限定されず、例えば、（メタ）アクリル酸、α−エチルアクリル酸、クロトン酸等が挙げられる。
上記不飽和ジカルボン酸は特に限定されず、例えば、フマル酸、マレイン酸、シトラコン酸、イタコン酸等が挙げられる。
上記スルホニル基を有する単量体は特に限定されず、例えば、ｔ−ブチルアクリルアミドスルホン酸、スチレンスルホン酸、２−アクリルアミド−２−メチルプロパンスルホン酸等が挙げられる。
上記ホスフォニル基を有する単量体は特に限定されず、例えば、ビニルホスフェート、２−（メタ）アクリロイルオキシエチルホスフェート等が挙げられる。
上記アミノ基を有する化合物は特に限定されず、例えば、ジメチルアミノエチルメタクリレートやジエチルアミノエチルメタクリレート等のアクリロイル基を有するアミン類等が挙げられる。
上記アミド基を有する単量体は特に限定されず、例えば、（メタ）アクリルアミド、メチロール（メタ）アクリルアミド、ビニルピロリドン等が挙げられる。
上記エーテル基を有する単量体は特に限定されず、例えば、テトラヒドロフルフリル（メタ）アクリレート等が挙げられる。
上記親水性官能基を有する重合性単量体は、単独で用いられてもよいし、２種以上が併用されてもよい。
【００２１】
上記単量体組成物中における上記親水性官能基を有する重合性単量体の含有量の下限は９０重量％である。上記親水性官能基を有する重合性単量体の含有量が９０重量％未満であると、インクジェット装置によって本発明のスペーサ粒子分散液を安定して吐出することが困難となる。上記親水性官能基を有する重合性単量体の含有量の好ましい下限は９５重量％である。上記親水性官能基を有する重合性単量体の含有量は１００重量％であることがより好ましい。
【００２２】
上記親水性官能基を有する重合性単量体は、ポリアルコキシ基を有する重合性単量体を１０〜８５重量％含有する。上記ポリアルコキシ基を有する重合性単量体を含有することにより、本発明のスペーサ粒子分散液は、インクジェット装置により吐出する際のスペーサ粒子による尾の切断を防止できる。
【００２３】
上記ポリアルコキシ基を有する重合性単量体は特に限定されず、例えば、下記一般式（１）で表される重合性単量体等が挙げられる。
【００２４】
【化１】
2010078689.tif 000002
【００２５】
一般式（１）中、Ｒ１及びＲ３は水素又はアルキル基を示し、Ｒ２はカルボニル基又はアルコキシ基を示し、ｎは正の整数を示し、ｍはアルコキシ基の付加モル数を示す。
【００２６】
上記ｎは特に限定されないが、好ましい上限は４である。上記ｎが４を超えると、スペーサ粒子による尾の切断を防止する効果が得られず、インクジェット装置を用いてスペーサ粒子分散液を吐出した際に飛行曲がりが生じることがある。
【００２７】
上記ｍは特に限定されないが、好ましい下限は５、好ましい上限は２００である。上記ｍが５未満であると、インクジェット装置によって本発明のスペーサ粒子分散液を安定して吐出できないことがある。上記ｍが２００を超えると、基材粒子に上記表面処理層を形成させることができないことがある。上記ｍのより好ましい下限は１０、より好ましい上限は１００である。
【００２８】
上記ポリアルコキシ基を有する重合性単量体は、具体的には例えば、上記ポリアルコキシ基と末端に水酸基とを有するモノビニルエーテル、上記ポリアルコキシ基と末端に水酸基とを有するモノ（メタ）アクリレート、上記ポリアルコキシ基と末端にメトキシ基、エトキシ基、プロポキシ基等のアルコキシ基とを有するビニルエーテル、上記ポリアルコキシ基と末端にメトキシ基、エトキシ基、プロポキシ基等のアルコキシ基とを有するモノ（メタ）アクリレートが挙げられる。
【００２９】
上記ポリアルコキシ基と末端に水酸基とを有するモノビニルエーテルは特に限定されず、例えば、（ポリ）エチレングリコールモノビニルエーテル、（ポリ）プロピレングリコールモノビニルエーテル、（ポリ）ブチレングリコールモノビニルエーテル等が挙げられる。
上記ポリアルコキシ基と末端に水酸基とを有するモノ（メタ）アクリレートは特に限定されず、例えば、（ポリ）エチレングリコールモノ（メタ）アクリレート、（ポリ）プロピレングリコールモノ（メタ）アクリレート、（ポリ）ブチレングリコールモノ（メタ）アクリレート等が挙げられる。
上記ポリアルコキシ基と末端にメトキシ基、エトキシ基、プロポキシ基等のアルコキシ基とを有するビニルエーテルは特に限定されず、例えば、メトキシ（ポリ）エチレングリコールモノビニルエーテル、エトキシ（ポリ）エチレングリコールモノビニルエーテル、プロポキシ（ポリ）エチレングリコールモノビニルエーテル、メトキシ（ポリ）プロピレングリコールモノビニルエーテル、エトキシ（ポリ）プロピレングリコールモノビニルエーテル、プロポキシ（ポリ）プロピレングリコールモノビニルエーテル、メトキシ（ポリ）ブチレングリコールモノビニルエーテル、エトキシ（ポリ）ブチレングリコールモノビニルエーテル、プロポキシ（ポリ）ブチレングリコールモノビニルエーテル等が挙げられる。
上記ポリアルコキシ基と末端にメトキシ基、エトキシ基、プロポキシ基等のアルコキシ基とを有するモノ（メタ）アクリレートは特に限定されず、例えば、メトキシ（ポリ）エチレングリコールモノ（メタ）アクリレート、エトキシ（ポリ）エチレングリコールモノ（メタ）アクリレート、プロポキシ（ポリ）エチレングリコールモノ（メタ）アクリレート、メトキシ（ポリ）プロピレングリコールモノ（メタ）アクリレート、エトキシ（ポリ）プロピレングリコールモノ（メタ）アクリレート、プロポキシ（ポリ）プロピレングリコールモノ（メタ）アクリレート、メチル（ポリ）ブチレングリコールモノ（メタ）アクリレート、エトキシ（ポリ）ブチレングリコールモノ（メタ）アクリレート、プロポキシ（ポリ）ブチレングリコールモノ（メタ）アクリレート等が挙げられる。
【００３０】
上記ポリアルコキシ基を有する重合性単量体は、異なるポリアルコキシ基を複数有していてもよい。
【００３１】
上記親水性官能基を有する重合性単量体に占める上記ポリアルコキシ基を有する重合性単量体の含有量の下限は１０重量％、上限は８５重量％である。上記ポリアルコキシ基を有する重合性単量体の含有量が１０重量％未満であると、インクジェット装置によって本発明のスペーサ粒子分散液を安定して吐出することが困難となる。上記ポリアルコキシ基を有する重合性単量体の含有量が８５重量％を超えると、上記表面処理層に充分な厚みが得られなくなる。上記ポリアルコキシ基を有する重合性単量体の含有量の好ましい下限は３０重量％、好ましい上限は７０重量％である。
【００３２】
上記親水性官能基を有する重合性単量体は、カルボキシル基を有する重合性単量体を含有することが好ましい。上記カルボキシル基を有する重合性単量体を含有することにより、本発明のスペーサ粒子分散液は、分散液中の分散性が向上し、上記スペーサ粒子分散液を用いてインクジェット装置を用いた際に安定的に吐出可能となる。また、上記スペーサ粒子分散液を用いて製造された表示装置の表示性能を向上することができる。
【００３３】
上記カルボキシル基を有する重合性単量体は特に限定されず、例えば、（メタ）アクリル酸、α−エチルアクリル酸、クロトン酸、フマル酸、マレイン酸、シトラコン酸、イタコン酸等が挙げられる。
【００３４】
上記親水性官能基を有する重合性単量体における上記カルボキシル基を有する重合性単量体の含有量は特に限定されないが、好ましい下限は１重量％、好ましい上限は４０重量％である。上記カルボキシル基を有する重合性単量体の含有量が１重量％未満であると、分散液中の上記スペーサ粒子の分散性が充分に得られないことがある。上記カルボキシル基を有する重合性単量体の含有量が４０重量％を超えると、得られたスペーサ粒子の表面電荷が高くなり、分散状態が不安定になったり、充分な厚みの表面処理層の形成が困難になったりすることがある。上記カルボキシル基を有する重合性単量体の含有量のより好ましい下限は５重量％、より好ましい上限は３０重量％である。
【００３５】
上記スペーサ粒子の粒径は液晶表示素子の種類により適宜選択すればよいが、好ましい下限は１μｍ、好ましい上限は２０μｍである。上記粒径が１μｍ未満であると、対向する基板同士が接触して液晶表示素子のスペーサ粒子として充分機能しないことがある。上記粒径が２０μｍを超えると、スペーサ粒子を配置すべき基板上の遮光領域等からはみ出しやすくなり、また、対向する基板間の距離が大きくなって近年の液晶表示素子の小型化等の要請に充分に応えられなくなる。
【００３６】
上記スペーサ粒子は、粒子の直径が１０％変位した時の圧縮弾性率（１０％Ｋ値）の好ましい下限が２０００ＭＰａ、好ましい上限が１５０００ＭＰａである。上記１０％Ｋ値が２０００ＭＰａ未満であると、液晶表示素子を組立てる際のプレス圧により、スペーサ粒子が変形して適切なギャップが得られないことがある。上記１０％Ｋ値が１５０００ＭＰａを超えると、液晶表示素子に組み込んだ際に、基板上の配向膜を傷つけて表示異常が発生することがある。
なお、上記１０％Ｋ値は、例えば、微小圧縮試験器（ＰＣＴ−２００、島津製作所社製）を用い、ダイヤモンド製の直径５０μｍの円柱の平滑端面で、粒子を１０％歪ませるための加重から求めることができる。
【００３７】
上記スペーサ粒子は、本発明のスペーサ粒子分散液中において単粒子状に分散されていることが好ましい。分散液中に凝集物が存在すると、吐出精度が低下するばかりでなく、著しい場合はインクジェット装置のノズルに閉塞を起こす場合がある。
【００３８】
上記スペーサ粒子の濃度は特に限定されないが、好ましい下限が０．０１重量％、好ましい上限が８重量％である。上記スペーサ粒子の濃度が０．０１重量％未満であると、吐出された液滴中にスペーサ粒子を含まないことがある。上記スペーサ粒子の濃度が８重量％を超えると、インクジェット装置のノズルが閉塞してしまったり、着弾した液滴中に含まれるスペーサ粒子の数が多くなりすぎて乾燥過程でスペーサ粒子の移動（集中）が起こりにくくなったりすることがある。上記スペーサ粒子の濃度のより好ましい下限は０．１重量％、より好ましい上限は６重量％である。
【００３９】
本発明のスペーサ粒子分散液は溶剤を含有する。
上記溶剤は特に限定されないが、インクジェット装置のノズルから吐出される温度において液体である各種溶剤であることが好ましい。なかでも、水溶性又は親水性の溶剤が好ましい。本発明のスペーサ粒子分散液の溶剤として疎水性の強い溶剤を用いると、ノズルを構成する部材を溶剤が侵したり、部材を接着している接着剤の一部が溶剤に溶解したりすることがある。
【００４０】
本発明のスペーサ粒子分散液は、沸点が１５０℃以上の溶剤を含むことが好ましく、更に、沸点が１５０℃以上、かつ、表面張力が３０ｍＮ／ｍ以上である溶剤を含むことがより好ましい。沸点が１５０℃以上、かつ、表面張力が３０ｍＮ／ｍ以上である溶剤を含むことにより、後述する後退接触角（θｒ）を大きくすることができる。
また、沸点が１５０℃以上、かつ、表面張力が３０ｍＮ／ｍ以上である溶剤を含むと、基板にスペーサ粒子分散液を吐出し着弾させたときの液滴径が小さくなるため、液滴の拡がりが生じ難い。更に、液滴の着弾中心に向かってスペーサ粒子が移動し易くなる。よって、基板にスペーサ粒子を高精度に配置することができる。
【００４１】
上記沸点が１５０℃以上の溶剤は特に限定されないが、エチレングリコール、プロピレングリコール、１，３−プロパンジオール、１，２−ブタンジオール、１，３−ブタンジオール、１，４−ブタンジオール、３−メチル−１，５−ペンタンジオール、３−ヘキセン−２，５−ジオール、１，５−ペンタンジオール、２，４−ペンタンジオール、２−メチル−２，４−ペンタンジオール、２，５−ヘキサンジオール、１，６−ヘキサンジオール、及び、ネオペンチルグリコールからなる群より選択される少なくとも１種であることが好ましい。なかでも、エチレングリコール、プロピレングリコールが好ましく、そのなかでもエチレングリコールが最も好ましい。
【００４２】
本発明のスペーサ粒子分散液を乾燥させる際には、沸点が低い溶剤が先に揮発する。沸点が低い溶剤が先に揮発することにより、残存しているスペーサ粒子分散液における沸点が１５０℃以上で表面張力が３０ｍＮ／ｍ以上の溶剤の比率が高くなる。沸点が１５０℃以上で表面張力が３０ｍＮ／ｍ以上の溶剤の比率が高くなると、残存しているスペーサ粒子分散液の表面張力がより一層高くなり、スペーサ粒子が着弾地点中心に向かって移動し易くなる。
【００４３】
本発明のスペーサ粒子分散液の表面張力を調整するため、具体的には高くしすぎないために（例えば５０ｍＮ／ｍ以下とするために）、スペーサ粒子分散液の溶剤は、沸点が１５０℃未満の溶剤を更に含むことがより好ましい。沸点が７０℃以上、１００℃未満の溶剤を含むことが更に好ましい。
具体的には、上記溶剤は、沸点が１５０℃未満の溶剤と、水と、沸点が１５０℃以上の溶剤とを含有し、上記沸点が１５０℃以上の溶剤の含有量が３０〜９６重量％であり、かつ、上記水及び上記沸点が１５０℃未満の溶剤の含有量の合計が４〜７０重量％であることが好ましい。
【００４４】
上記沸点が１５０℃未満の溶剤は特に限定されないが、エタノール、ｎ−プロパノール、２−プロパノール、イソプロパノール、１−ブタノール、２−ブタノール、ｔｅｒｔ−ブタノール等の低級モノアルコール類、及び、アセトンからなる群より選択される少なくとも１種であることが好ましい。
【００４５】
上記沸点が１５０℃未満の溶剤は、本発明のスペーサ粒子分散液を基板上に吐出した後、乾燥させる際に比較的低い温度で揮発する。特に、本発明のスペーサ粒子分散液においては、配向膜に溶剤が高温で接触すると配向膜を汚染して液晶表示装置の表示品質を損なうため、乾燥温度をあまり高くすることができない。従って、上記沸点が１５０℃未満の溶剤を用いることが好ましい。但し、上記沸点が１５０℃未満の溶剤が室温で揮散しやすいと、本発明のスペーサ粒子分散液の製造時や貯蔵時に凝集粒子が発生しやすくなったり、インクジェット装置のノズル付近のスペーサ粒子分散液が乾燥しやすくなって、インクジェット吐出性が損なわれたりするので、室温で揮散しやすい溶剤は好ましくない。
【００４６】
基板に吐出された本発明のスペーサ粒子分散液を乾燥させる温度が高温であると、配向膜が損傷し、液晶表示装置の表示画質が劣化することがあるが、上記沸点が１５０℃未満の溶剤を使用することにより、乾燥温度を低くでき、配向膜の損傷を防ぐことができる。
【００４７】
上記沸点が１５０℃未満の溶剤は、２０℃における表面張力が２８ｍＮ／ｍ未満であることが好ましく、２５ｍＮ／ｍ以下であることがより好ましい。上記沸点が１５０℃未満の溶剤の表面張力が２８ｍＮ／ｍ以上であると、本発明のスペーサ粒子分散液の表面張力が高くなり、インクジェット装置のノズルの接液部分の表面張力によっては、吐出性が悪くなることがある。
【００４８】
本発明のスペーサ粒子分散液には、媒体として沸点が２００℃以上、かつ、２０℃における表面張力が４２ｍＮ／ｍ以上である溶剤Ｘを含有させることもできる。なお、本明細書において、「沸点」とは、１気圧下における沸点を言うものとする。上記溶剤Ｘを含有させると、更に、種々の基板で、後退接触角（θｒ）を大きくすることができる。
【００４９】
上記溶剤Ｘは、上述した沸点及び表面張力を有するものであれば特に限定されず、例えば、１，３−プロパンジオール、１，４−ブタンジオール、１，５−ペンタンジオール、１，６−ヘキサンジオール、ジエチレングリコール、トリエチレングリコール、グリセリン、２−ピロリドン、ニトロベンゼン等が挙げられる。なかでも、乾燥時に短時間で効果的にスペーサ粒子を寄せ集めることができるため、１，３−プロパンジオール、１，４−ブタンジオール及びグリセリンが好ましく用いられる。乾燥時に短時間でより一層効果的にスペーサ粒子を寄せ集めることができるため、グリセリンがより好ましく用いられる。溶剤Ｘとして、上述した溶剤が単独で用いられてもよいし、２種以上が併用されてもよい。
【００５０】
溶剤Ｘの含有量は特に限定されないが、好ましい範囲は上記溶剤中０．１〜５０重量％、より好ましい範囲は１〜３０重量％、更に好ましい範囲は１〜１０重量％である。
【００５１】
上記スペーサ粒子分散液を乾燥させる際には、沸点が低い溶剤が先に揮発する。沸点が低い溶剤が先に揮発することにより、残存しているスペーサ粒子分散液における溶剤Ｘの比率が高くなる。溶剤Ｘの比率が高くなると、残存しているスペーサ粒子分散液の表面張力がより一層高くなり、スペーサ粒子が着弾地点中心に向かって移動し易くなる。
【００５２】
上述した溶剤以外で使用可能な溶剤は以下のものが挙げられる。水溶性又は親水性の溶剤は、水の他、モノアルコール類、エチレングリコールの多量体、プロピレングリコールの多量体、低級モノアルキルエーテル類、低級ジアルキルエーテル類、グリコール類のモノアセテート、アルキルエステル類、ジオール類、ジオール類のエーテル誘導体、ジオール類のアセテート誘導体、多価アルコール類、多価アルコール類のエーテル誘導体、アセテート誘導体、エステル類、ジメチルスルホキシド、チオジグリコール、Ｎ−メチル−２−ピロリドン、Ｎ−ビニル−２−ピロリドン、γ−ブチロラクトン、１，３−ジメチル−２−イミダゾリジン、スルフォラン、ホルムアミド、Ｎ，Ｎ−ジメチルホルムアミド、Ｎ，Ｎ−ジエチルホルムアミド、Ｎ−メチルホルムアミド、アセトアミド、Ｎ−メチルアセトアミド、α−テルピネオール、エチレンカーボネート、プロピレンカーボネート、ビス−β−ヒドロキシエチルスルフォン、ビス−β−ヒドロキシエチルウレア、Ｎ，Ｎ−ジエチルエタノールアミン、アビエチノール、ジアセトンアルコール、尿素等が挙げられる。
【００５３】
上記モノアルコール類は特に限定されず、例えば、エタノール、ｎ−プロパノール、２−プロパノール、１−ブタノール、２−ブタノール、ｔ−ブタノール、１−ヘキサノール、１−メトキシ−２−プロパノール、フルフリルアルコール、テトラヒドロフルフリルアルコール等が挙げられる。
【００５４】
上記エチレングリコールの多量体は特に限定されず、例えば、エチレングリコール、ジエチレングリコール、トリエチレングリコール、テトラエチレングリコール等が挙げられる。
【００５５】
上記プロピレングリコールの多量体は特に限定されず、例えば、プロピレングリコール、ジプロピレングリコール、トリプロピレングリコール、テトラプロピレングリコール等が挙げられる。
【００５６】
上記低級モノアルキルエーテル類は特に限定されず、例えば、グリコール（上記エチレングリコールやプロピレングリコールを指す）類のモノメチルエーテル、モノエチルエーテル、モノイソプロピルエーテル、モノプロピルエーテル、モノブチルエーテル等が挙げられる。
【００５７】
上記低級ジアルキルエーテル類は特に限定されず、例えば、グリコール類のジメチルエーテル、ジエチルエーテル、ジイソプロピルエーテル、ジプロピルエーテル等が挙げられる。
【００５８】
上記アルキルエステル類は特に限定されず、例えば、ジアセテート等が挙げられる。
【００５９】
上記ジオール類は特に限定されず、例えば、１，３−プロパンジオール、１，２−ブタンジオール、１，３−ブタンジオール、１，４−ブタンジオール、３−メチル−１，５−ペンタンジオール、３−ヘキセン−２，５−ジオール、１，５−ペンタンジオール、２，４−ペンタンジオール、２−メチル−２，４−ペンタンジオール、２，５−ヘキサンジオール、１，６−ヘキサンジオール、ネオペンチルグリコール等が挙げられる。
【００６０】
上記多価アルコール類は特に限定されず、例えば、グリセリン、１，２，４−ブタントリオール、１，２，６−ヘキサントリオール、１，２，５−ペンタントリオール、トリメチロールプロパン、トリメチロールエタン、ペンタエリスリトール等が挙げられる。
【００６１】
上記エステル類は特に限定されず、例えば、酢酸メチル、酢酸エチル等が挙げられる。
【００６２】
本発明のスペーサ粒子分散液は、本発明の目的を阻害しない範囲において、スペーサ粒子の分散性を改良したり、表面張力や粘度等の物理特性を制御して吐出精度を改良したり、スペーサ粒子の移動性を改良する目的で各種の界面活性剤、粘性調整剤等を含有してもよい。
【００６３】
本発明のスペーサ粒子分散液のｐＨは特に限定されないが、好ましい下限は７である。上記ｐＨが７未満であると、ＳＵＳ性フィルタへのスペーサ粒子付着を阻害する効果が不充分となり、フィルタに目詰まりを生じることがある。上記ｐＨのより好ましい下限は８である。
【００６４】
本発明のスペーサ粒子分散液は、スペーサ粒子を除く不揮発成分の含有量が少ないこと、具体的には１μｍよりも小さい粒径を有する不揮発成分の含有割合が本発明のスペーサ粒子分散液全体に対して、０．００１重量％未満であることが好ましい。上記１μｍよりも小さい粒径を有する不揮発成分の含有割合が０．００１重量％を超えると、液晶や配向膜が汚染されて、液晶表示装置のコントラスト等の表示品質が劣ることがある。
上記不揮発成分には、例えば、大気中のゴミ、スペーサ粒子を分散させるのに用いた溶剤中に含まれていた不純物、スペーサ粒子の粉砕物、金属イオン等のイオン性化合物等が含まれ、スペーサ粒子分散液中における保形性を有さない固形分や非球形の微粒子を含むものとする。
【００６５】
本発明のスペーサ粒子分散液中の不揮発成分を少なくする方法は特に限定されず、例えば、まずスペーサ粒子の粒径よりも大きい濾過径を有するフィルタで本発明のスペーサ粒子分散液を濾過して大きなゴミを除いた後、本発明のスペーサ粒子分散液を遠心してスペーサ粒子を沈殿させた後、上澄み液を捨てて、更に濾取したスペーサ粒子を１μｍの濾過径を有するフィルタで濾過した溶剤を加えてスペーサ粒子を分散させる方法や、スペーサ粒子の粒径よりも小さい濾過径を有するフィルタでスペーサ粒子を濾取し、濾取したスペーサ粒子を１μｍの濾過径を有するフィルタで濾過した溶剤に分散させる方法や、層状珪酸塩等のイオン吸着性固体を用いる方法等が挙げられる。これらの方法は、繰り返して行われてもよい。
【００６６】
本発明のスペーサ粒子分散液は、スペーサ粒子の比重と、スペーサ粒子を除く液状部分の比重との差が０．５以下であることが好ましい。スペーサ粒子の比重と、スペーサ粒子を除く液状部分の比重との差が０．５を超えると、本発明のスペーサ粒子分散液を保存中にスペーサ粒子が沈降してしまい、吐出した本発明のスペーサ粒子分散液中のスペーサ粒子の数が不均一になることがある。
【００６７】
本発明のスペーサ粒子分散液は、スペーサ粒子の表面の溶解度パラメータ値と、スペーサ粒子を除く液状部分の溶解度パラメータ値との差が５．０以下であることが好ましい。スペーサ粒子の表面の溶解度パラメータ値と、スペーサ粒子を除く液状部分の溶解度パラメータ値との差が５．０を超えると、本発明のスペーサ粒子分散液中におけるスペーサ粒子の分散性が劣り、吐出した本発明のスペーサ粒子分散液中のスペーサ粒子の数が不均一になることがある。
【００６８】
本発明のスペーサ粒子分散液は、表面張力が２５〜５０ｍＮ／ｍであることが好ましい。上記表面張力がこの範囲外であるとインクジェット装置で安定的に吐出することが難しくなることがある。
また、本発明のスペーサ粒子分散液は、スペーサ粒子分散液の表面張力の値から基板の表面張力の値を減じた値が−２〜４０ｍＮ／ｍであることが好ましい。スペーサ粒子分散液の表面張力の値から基板の表面張力の値を減じた値が−２ｍＮ／ｍ未満であると、本発明のスペーサ粒子分散液が基板上に着弾した際の着弾径が非常に大きくなることがある。スペーサ粒子分散液の表面張力の値から基板の表面張力の値を減じた値が４０ｍＮ／ｍを超えると、着弾したスペーサ粒子分散液が容易に移動してしまい、正確にスペーサ粒子を配置できないことがある。
なお、本明細書において、上記表面張力は、白金板を使用するウイルヘルミー法にて測定された値である。
【００６９】
本発明のスペーサ粒子分散液においては、例えば、表面張力について上記要件を満たすように上述の低沸点低表面張力の溶剤と高沸点高表面張力の溶剤とを混合することが好ましい。このような組み合わせを選択することにより、着弾した本発明のスペーサ粒子分散液の液滴が乾燥するにつれ表面張力が高くなるので、液滴が乾燥するに従って液滴の径が小さくなるような力が働き、最終的なスペーサ粒子が配置される範囲を限定することができる。
【００７０】
本発明のスペーサ粒子分散液は、基板に対する後退接触角（θｒ）が５度以上であることが好ましい。上記後退接触角が５度以上であれば、基板に着弾した本発明のスペーサ粒子分散液の液滴が乾燥するときに、その中心に向かって縮小していくとともに、その液滴中に１個以上含まれるスペーサ粒子がその液滴中心に寄り集まることが可能となる。一方で、上記後退接触角が５度未満であると、基板上で液滴の着弾した箇所の中心（着弾中心）を中心として液滴が乾燥し、その液滴径が縮小するとともに、スペーサ粒子がその中心に集まり難くなる。
本明細書において後退接触角とは、基板上に置かれた本発明のスペーサ粒子分散液の液滴が、基板上に置かれてから乾燥するまでの過程で、基板上に最初に置かれた際の着弾径より小さくなりだした時（液滴が縮みだした時）に示す接触角、又は、液滴の揮発成分の内８０〜９５重量％が揮発した際に示す接触角をいう。
【００７１】
なお、上記後退接触角は、いわゆる接触角（液滴を基板に置いた際の初期接触角で通常はこれを接触角と呼ぶことがほとんどである）に比べ小さくなる傾向がある。これは、初期の接触角は、本発明のスペーサ粒子分散液を構成する溶剤に接触していない基板表面上での液滴の基板に対する接触角であるのに対し、後退接触角は本発明のスペーサ粒子分散液を構成する溶剤に接触した後の基板表面上での液滴の基板に対する接触角であるためと考えられる。すなわち、後退接触角が初期接触角に対して著しく低い場合は、それらの溶剤によって配向膜が損傷を受けていることを示しており、これらの溶剤を使用することが配向膜汚染に対して好ましくないことを示すと考えられる。
【００７２】
本発明のスペーサ粒子分散液は、スペーサ粒子分散液と基板面との初期接触角θの好ましい下限が１０度、好ましい上限が１１０度である。スペーサ粒子分散液と基板面との初期接触角θが１０度未満であると、基板上に吐出された本発明のスペーサ粒子分散液液滴が、基板上に濡れ拡がった状態となりスペーサ粒子の配置間隔を狭くできないことがある。スペーサ粒子分散液と基板面との初期接触角θが１１０度を超えると、少しの振動で液滴が基板上を動き回り易く、結果として配置精度が悪化したり、スペーサ粒子と基板との密着性が悪くなったりすることがある。
【００７３】
本発明のスペーサ粒子分散液は、少なくともインクジェット装置からの吐出時において、２０℃にてＥ型粘度計を用いてプローブ回転数を３０ｒｐｍに設定して測定した吐出時のヘッド温度における粘度の好ましい下限が０．５ｍＰａ・ｓ、好ましい上限が１５ｍＰａ・ｓである。上記粘度が０．５ｍＰａ・ｓ未満であると、インクジェット装置から吐出するときの吐出量をコントロールすることが困難になることがある。上記粘度が１５ｍＰａ・ｓを超えると、インクジェット装置で吐出できないことがある。上記粘度のより好ましい下限は５ｍＰａ・ｓ、より好ましい上限は１０ｍＰａ・ｓである。
なお、本発明のスペーサ粒子分散液を吐出する際に、インクジェット装置のヘッド温度をペルチェ素子や冷媒等により冷却したり、ヒーター等で加温したりして、スペーサ粒子分散液の吐出時の液温を−５℃から５０℃の間に調整してもよい。
【００７４】
本発明のスペーサ粒子分散液は、スペーサ粒子の配向膜溶剤溶解度が５％未満であることが好ましい。スペーサ粒子の配向膜溶剤溶解度が５％を超えると、配向膜を損傷したり、液晶汚染の原因となったりすることがある。
上記配向膜溶剤溶解度は、例えば、以下の方法により測定することができる。すなわち、固形分で１００ｍｇ相当の本発明のスペーサ粒子分散液を９０℃で５時間、１５０℃にて５時間真空で乾燥させることで、乾固させたあと、２２０℃で１時間ベークする。硬化物の重量（Ｗａ）を測定した後、１０ｇのＮ−メチル２−ピロリドンに入れ振とうさせながら５時間放置し、固形分を濾別し、１５０℃にて５時間真空で乾燥させ乾固させた重量（Ｗｂ）を測定する。配向膜溶剤溶解度は、下記式により求めることができる。
配向膜溶剤溶解度＝（Ｗａ−Ｗｂ）／Ｗａ
【００７５】
本発明のスペーサ粒子分散液は、インクジェット装置を用いて該スペーサ粒子分散液の液滴を吐出して基板上の所定の位置に着弾させた後、乾燥させることによりスペーサ粒子を基板上に所定の位置に配置することができる。
すなわち、画素領域と非画素領域とを有する液晶表示装置の製造方法であって、本発明のスペーサ粒子分散液を、インクジェット装置を用いて第１の基板又は第２の基板の非画素領域に対応する特定の位置に配置する工程、前記スペーサ粒子分散液を乾燥させる工程、及び、前記第１の基板と第２の基板とを、液晶及びスペーサ粒子を介して対向するように重ね合わせる工程を有することにより、液晶表示装置を製造することができる。
【００７６】
上記液晶表示装置の製造方法に供される基板は特に限定されず、ガラスや樹脂等、通常液晶表示装置のパネル基板として使用されるものを用いることができる。また、一対の基板のうち、一方の基板には画素領域にカラーフィルタが設けられた基板を用いることができる。この場合、画素領域は、実質的にほとんど光を通さないクロム等の金属やカーボンブラック等が分散された樹脂等のブラックマトリックスで画されている。このブラックマトリックスが非画素領域を構成することになる。
【００７７】
上記液晶表示装置の製造方法では、上述した本発明のスペーサ粒子分散液を用いるため、インクジェット装置のＳＵＳ性フィルタに目詰まりが生じることがなく、連続的かつ安定的にスペーサ粒子の配置ができ、表示品質に優れる液晶表示措置を製造することができる。
本発明のスペーサ粒子分散液を用いてなる液晶表示装置もまた、本発明の１つである。
【発明の効果】
【００７８】
本発明によれば、インクジェット装置による基板上へのスペーサ粒子の配置を精度良く行うことができ、表示品質に優れる液晶表示装置を得ることができるスペーサ粒子分散液を提供することができる。また、該スペーサ粒子分散液を用いてなる液晶表示装置を提供することができる。
【発明を実施するための最良の形態】
【００７９】
以下に実施例を掲げて本発明を更に詳しく説明するが、本発明はこれら実施例のみに限定されるものではない。
【００８０】
（実施例１〜１４、及び、比較例１〜７）
（基材粒子の調製）
セパラブルフラスコにて、ジビニルベンゼン１５重量部と、イソオクチルアクリレート５重量部と、重合開始剤として過酸化ベンゾイル１．３重量部とを均一に混合した。次に、ポリビニルアルコール（クラレ社製、「クラレポバールＧＬ−０３」）の３％水溶液２０重量部と、ドデシル硫酸ナトリウム０．５重量部とを投入し、よく攪拌した。しかる後、イオン交換水１４０重量部を添加した。この溶液を攪拌しながら窒素気流下８０℃で１５時間反応を行った。得られた粒子を熱水及びアセトンにて洗浄後、分級操作を行い、基材粒子を得た。
【００８１】
（基材粒子の表面修飾）
得られた基材粒子２５重量部を、表１に示した配合比からなるモノマー合計１００重量部とジメチルスルホキシド（ＤＭＳＯ）５０重量部とからなる混合物中に投入し、ソニケータによって均一に分散させた。しかる後、反応系に窒素ガスを導入し４０℃にて２時間撹拌を続けた。
次に、１Ｎの硝酸水溶液で調製した０．１ｍｏｌ／Ｌの硝酸第２セリウムアンモニウム溶液１００重量部を添加し、５時間反応を続けた。反応終了後、２μｍのメンブランフィルタにて粒子と反応液とを濾別した。この粒子をエタノール及びアセトンにて充分洗浄し、真空乾燥器にて減圧乾燥を行い、表面修飾されたスペーサ粒子を得た。
【００８２】
（スペーサ粒子分散液の調製）
得られたスペーサ粒子をスペーサ粒子分散液中で２．０重量％になるように必要量をとり、表２〜４に示す組成の溶剤中にゆっくり添加し、超音波機を用いて充分撹拌し分散させた。しかる後、１０μｍの目開きのステンレスメッシュを用いて濾過し、凝集物を除去することによりスペーサ粒子分散液を得た。
なお、実施例及び比較例に用いた溶剤の沸点、表面張力、粘度、比重ならびにスペーサ粒子分散液の表面張力、粘度、比重を測定し表２〜４に示した。
また、スペーサ粒子分散液のステンレスプレートに対する付着、分散状態の変化を下記の方法にて評価したが、その結果も表２〜４に示した。
【００８３】
（基板の作製）
液晶テストパネル用の基板であるカラーフィルタ基板５１と、カラーフィルタ基板５１の対向基板である段差が設けられたＴＦＴアレイモデル基板６１を用意した。
【００８４】
（カラーフィルタ基板）
図１（ａ）に、カラーフィルタ基板５１に用いるブラックマトリックスが設けられたガラス基板を拡大して部分切欠平面図で示す。図１（ｂ）に、カラーフィルタ基板５１の一部を拡大して部分切欠正面断面図で示す。
【００８５】
実施例及び比較例に用いた表面が平滑なカラーフィルタ基板５１は以下のように作製した。
【００８６】
図１（ａ）、（ｂ）に示すように、３００ｍｍ×３６０ｍｍのガラス基板５２の上に通常の方法により、アクリル樹脂からなるブラックマトリックス５３（幅８０μｍ、縦間隔６００μｍ、横間隔２００μｍ、厚み１．０μｍ）を設けた。ブラックマトリックス５３上及びその間に、ＲＧＢの３色からなるカラーフィルタ５４画素（厚み１．５μｍ）を表面が平坦となるように形成した。その上にほぼ一定の厚みのオーバーコート層５５及びＩＴＯ透明電極５６を設けた。
【００８７】
更にＩＴＯ透明電極５６上に、スピンコート法によってポリイミドを含有する溶液を均一に塗布した。塗布後、８０℃で乾燥した後に１９０℃で１時間焼成し、硬化させてほぼ一定の厚みの配向膜５７を形成した。配向膜を設けた後にラビング処理を行い、ラビング処理後、純水により洗浄し、１０５℃で２０分乾燥を行った。
【００８８】
配向膜５７は、ＰＩ１（日産化学社製、「サンエバーＳＥ１３０」）、ＰＩ２（日産化学社製、「サンエバーＳＥ１５０」）又はＰＩ３（日産化学社製、「サンエバーＳＥ１２１１」）の３種類のいずれかの配向膜からなる。ＰＩ１、ＰＩ２又はＰＩ３の配向膜を構成するために、下記ポリイミド樹脂溶液を用いた。形成された配向膜の表面張力（γ）は、
ＰＩ１が４６ｍＮ／ｍ、ＰＩ２が３９ｍＮ／ｍ、ＰＩ３が２６ｍＮ／ｍであった。
【００８９】
（ＴＦＴアレイモデル基板）
図２（ａ）に、ＴＦＴアレイモデル基板に用いる段差が設けられたガラス基板を拡大して部分切欠平面図で示す。図２（ｂ）に、ＴＦＴアレイモデル基板の一部を拡大して部分切欠正面図で示す。
【００９０】
実施例及び比較例に用いた段差が設けられたＴＦＴアレイモデル基板６１は以下のように作製した。
【００９１】
図２（ａ）、（ｂ）に示すように、カラーフィルタ基板５１のブラックマトリックス５３に相対する位置において、３００ｍｍ×３６０ｍｍのガラス基板６２上に、従来公知の方法により銅からなる段差６３（幅８μｍ、厚み０．２μｍ）を設けた。その上に、ほぼ一定の厚みのＩＴＯ透明電極６４を設け、更に上述した方法でほぼ一定の厚みの配向膜６５を形成した。ＴＦＴアレイモデル基板６１では、段差６３が形成されている部分において、配向膜６５が隆起して凸部が形成されており、その凸部の高さ、すなわち、基板表面の段差は０．２μｍであった。
【００９２】
配向膜６５を構成するに際して、対向基板であるカラーフィルタ基板５１の配向膜５７と同様のポリイミド樹脂溶液を用いた。また、直交するような方向にラビング処理を行い、同様に洗浄を行った。
【００９３】
（インクジェット装置）
インクジェットのヘッドは、ピエゾ方式のヘッドを用いた。ノズルの口径は４０μｍで、インク室の接液部が、ガラスセラミックの材料により構成され、共通流路、内部フィルタ、注入口、排出口がＳＵＳ３１６材料により構成されたヘッドを用いた。また、ノズル面はフッ素系の撥水加工が施されているものを用いた。また、供給及び配管系においては、チューブにはＰＴＦＥ製のものを用い、外部フィルタ（ヘッド外の配管途中でヘッドの注入口の直前に設置するフィルタ、ＳＵ３１６糸による綾畳織のフィルタを使用、１４５０メッシュ（０．０４ｍｍ）／１６５メッシュ（０．０７ｍｍ））はＳＵＳ製のもの、容器は超高分子量ＰＥ樹脂製のものを用いた。
【００９４】
（スペーサ粒子の配置）
スペーサ粒子分散液をＴＦＴアレイモデル基板６１にスペーサ粒子を配置する工程に移行した。
インクジェット装置のインク室、共通インク室にスペーサ粒子分散液を導入した後、インクジェット装置のノズルからスペーサ粒子分散液約１ｍＬを排出した後に、スペーサ粒子をすぐに吐出した場合（初期）と、１時間吐出後再導入を行い、インクジェット装置のノズルからスペーサ粒子分散液約１ｍＬを排出した後に、スペーサ粒子の配置を再度吐出した場合（再導入後）とについて、試験を行った。
なお、スペーサ粒子分散液を導入しノズルからスペーサ液を排出した直後のノズルプレート面に付着したスペーサ粒子分散液の大液滴は、シリコン弾性ゴムでできたゴムべらを用いて拭き取った。この際、液滴飛翔状態も下記の方法にて測定した。
【００９５】
ステージ上に、ＴＦＴアレイモデル基板６１を載せた後、上述したインクジェット装置を用いて、ＴＦＴアレイモデル基板６１上の、カラーフィルタ基板５１上のブラックマトリックス５３の交点に対応する段差部分を狙って、スペーサ粒子分散液を吐出した。
【００９６】
吐出の際のノズルの先端面と基板表面との間隔は０．５ｍｍとした。インクジェットヘッドの波形は、ダブルパルス方式を利用し、液滴の吐出量を１周期１ノズルあたり１８ｎｇとした。粘度１５ｍＰａ・ｓを超えるスペーサ粒子分散液については、粘度が３〜１５ｍＰａ・ｓの範囲となるように加熱しながら吐出した。
【００９７】
スペーサ粒子分散液を吐出した後、カラーフィルタ基板５１又はＴＦＴアレイモデル基板６１に着弾したスペーサ粒子分散液を乾燥させた。
【００９８】
実施例及び比較例では、ヒーターで４５℃に加熱されたステージ上で、基板に吐出されたスペーサ粒子分散液を乾燥し、スペーサ粒子分散液が完全に乾燥したことを目視で確認した。しかる後、残留している溶剤を除去し、１５０℃に加熱されたホットプレート上に基板を載置して１５分間加熱し、スペーサ粒子を基板に固着させた。
【００９９】
（評価用液晶表示装置の作製）
いずれか一方の基板にスペーサ粒子が配置されたカラーフィルタ基板５１と、ＴＦＴアレイモデル基板６１とを、周辺シール剤を用いて貼り合わせた。貼り合わせた後、シール剤を１５０℃で１時間加熱し、硬化させてセルギャップがスペーサ粒子の粒径となるように空セルを作製した。しかる後、貼り合わされた２枚の基板間に真空注入法により液晶を充填し、封口剤で注入口を封止して液晶表示装置を作製した。
【０１００】
（実施例及び比較例の評価）
下記の項目について評価を行った。結果を表２〜４に示した。
【０１０１】
（ステンレスプレートに対する付着状態評価）
スペーサ粒子分散液にステンレスプレート（ＳＵＳ３１６）を水平方向に寝かした状態で１時間浸漬した。その後スペーサを含まないスペーサ粒子分散液を構成する溶剤混合物に１０回以上上下させながら浸漬を繰り返し過剰なスペーサ粒子分散液を除去した。なお、上記の溶剤混合物はスペーサ粒子がある程度の濃度に達する前に適宜新鮮なものに交換した。また超音波は照射せず、浸漬も緩やかにおこなった。最後に観察する前の乾燥を容易に行うためにイソプロパノールに１回浸漬し、その後風乾した。風乾後、２００倍の倍率の反射型顕微鏡によりその表面にスペーサが付着しているかどうかを、５視野に付き、観察し、付着の度合いを下記の基準で判定した。なお、１視野は約０．５ｍｍ２である。
○：１視野内に付着したスペーサが存在しない
△：１視野内に付着したスペーサが平均で５個以下である
×：１視野内に付着したスペーサが平均で５個を超える
【０１０２】
（スペーサ粒子分散液の分散性の評価）
スペーサ粒子分散液を、それを構成する同じ組成の混合溶剤にて０．１ｗｔ％になるように希釈する。これをスライドガラス上に滴下し直ちにカバーグラスをかけ、透過型顕微鏡にて４００倍の倍率でスペーサの分散状態を５視野に付き観察し、分散性の度合いを下記の基準で判定した。
また、同様にして０．０５ｗｔ％に希釈したスペーサ粒子分散液１ｇ程度を、４５℃にて真空乾燥機を利用し減圧乾燥することで約５０％の重量にまで濃縮する。濃縮したスペーサ粒子分散液に超音波を１分程度照射し、照射後１分程度放置した後の、スペーサの分散状態を同様にして観察し、分散性の度合いを下記の基準で判定した。なお、この濃縮したスペーサ粒子分散液の分散性にて、乾燥過程で最後まで残存する溶剤に対する分散性とした。
○：１視野内に２個以上が凝集したスペーサ凝集塊が平均で１個以内、かつ、４個以上の凝集塊がない
△：１視野内に２個以上が凝集したスペーサ凝集塊が平均で１個〜１０個、かつ、４個以上の凝集塊がない
×：１視野内に２個以上が凝集したスペーサ凝集塊が平均で１０個を超える、又は、４個以上の凝集塊がある
【０１０３】
（液滴飛翔状態観察）
スペーサ粒子分散液をインクジェットヘッドから基板に吐出する前に、別途、ヘッドからスペーサ粒子分散液の液滴が吐出されている状態を観察し、飛行軌跡の直進性や、未吐出ノズルの有無などを調べることで吐出の安定性の評価を行った。飛翔状態の観察は、ヘッドの駆動周波数に同期した周波数で（あるいは分周された周波数（駆動周波数／整数）で）、若干の遅延時間（例６０μ秒）を付加した時間に同期させ、発光し、閃光時間の短いストロボを光源として、スペーサ粒子分散液がヘッドから吐出されている状態を、焦点距離の長い拡大カメラ（テレセントリックレンズをつけたＣＣＤカメラ）で撮影することによって行った。吐出の安定性は下記の基準で判定した。
◎：未吐出ノズル、及び、飛行曲がりが起こっているノズルが無い
○：未吐出ノズルはないが、飛行曲がりが起こっているノズルが５％以下
△：未吐出ノズルが５％以下、飛行曲がりが起こっているノズルが１０％以下
×：未吐出ノズルが５％を超える
【０１０４】
（スペーサ粒子散布密度）
スペーサ粒子を基板に固着させた後に、スペーサ粒子が配置されている部分において、１ｍｍ２あたりに散布されているスペーサ粒子の個数を観測し、散布密度とした。
【０１０５】
（平均スペーサ粒子数）
１配置箇所あたりに凝集しているスペーサ粒子の個数の平均値を、１ｍｍ２の範囲内で計測し、平均スペーサ粒子数とした。
【０１０６】
（固着性評価）
スペーサ粒子が配置されたＴＦＴアレイ基板に対し、エアーガンにて風を当てる前後での１．０ｍｍ２の範囲のスペーサ粒子数を計測し、残存したスペーサ粒子の割合を求め、下記の基準で判定した。
なお、この際のエアーブロー条件は、エアーブロー圧５ｋｇ／ｃｍ２、ノズル口径２ｍｍ、垂直距離５ｍｍ、時間１５秒の条件を用いた。なお、エアーブロー圧を７ｋｇ／ｃｍ２にあげた評価も行った。
○：残存率が９９％以上
△：残存率が９０％以上９９％未満
×：残存率が９０％未満
【０１０７】
（スペーサ粒子配置精度）
液滴が乾燥した後のスペーサ粒子の配置状態を下記の基準で判定した。
○：スペーサ粒子の大部分が非画素領域に対応する領域にある
△：スペーサ粒子の一部が非画素領域に対応する領域からはみだしている
×：スペーサ粒子の多くが非画素領域に対応する領域からはみだしている
【０１０８】
（表示画質）
液晶表示装置の表示画質を観察し、下記の基準で判定した。
○：表示領域中にスペーサ粒子がほとんど認められず、スペーサ粒子に起因する光抜けがなく、かつ、スペーサが配置されていない列があることによる帯状のギャップ不良によるムラ（スジムラ）がない
△：スペーサが配置されていない列があることによる帯状のギャップ不良によるムラ（スジムラ）はないものの、表示領域中にスペーサ粒子がわずかに認められ、スペーサ粒子に起因する光抜けがわずかにある
×：スペーサが配置されていない列があることによる帯状のギャップ不良によるムラ（スジムラ）があり、また表示領域中にスペーサ粒子が認められ、スペーサ粒子に起因する光抜けがある
【０１０９】
【表１】
2010078689.tif 000003
【０１１０】
【表２】
2010078689.tif 000004
【０１１１】
【表３】
2010078689.tif 000005
【０１１２】
【表４】
2010078689.tif 000006
【産業上の利用可能性】
【０１１３】
本発明によれば、インクジェット装置による基板上へのスペーサ粒子の配置を精度良く行うことができ、表示品質に優れる液晶表示装置を得ることができるスペーサ粒子分散液を提供することができる。また、該スペーサ粒子分散液を用いてなる液晶表示装置を提供することができる。
【図面の簡単な説明】
【０１１４】
【図１】（ａ）は、実施例及び比較例で使用するカラーフィルタ基板を構成するに際して、ガラス基板の内表面に、ブラックマトリックスが設けられた状態を拡大して示す部分切欠平面図である。（ｂ）は、実施例及び比較例で使用するカラーフィルタ基板を拡大して示す部分切欠正面断面図である。
【図２】（ａ）は、実施例及び比較例で使用するＴＦＴアレイモデル基板を構成するに際して、ガラス基板の内表面に、段差が設けられた状態を拡大して示す部分切欠平面図である。（ｂ）は、実施例及び比較例で使用するＴＦＴアレイモデル基板を拡大して示す部分切欠正面図である。
【符号の説明】
【０１１５】
５１…カラーフィルタ基板
５２…透明基板
５３…ブラックマトリックス
５４…カラーフィルタ
５５…オーバーコート層
５６…ＩＴＯ透明電極
５７…配向膜
６１…ＴＦＴアレイモデル基板
６２…透明基板
６３…段差
６４…ＩＴＯ透明電極
６５…配向膜
【図１】
2010078689.tif 000007
【図２】
2010078689.tif 000008